(57)【要約】【課題】  希釈溶剤で希釈しなくても低粘度であり、保存安定性、色材が顔料である場合の顔料分散性も良好で、記録媒体への連続吐出安定性にすぐれており、積算光量が１５０ｍＪ／cm2 以下の低エネルギーでも良好な硬化性を示し、非吸収性の記録媒体に対しても良好な印刷品質が得られ、特に記録媒体基材への密着性にすぐれるエネルギー線硬化型インク組成物を提供する。【解決手段】  色材、モノマーおよび光重合開始剤を含有する誘導体エネルギー線硬化型インク組成物であって、モノマーとしてアクリルアミド誘導体を含有し、このアクリルアミド誘導体の量が、インク組成物全体中、１０〜９０重量％であり、インク組成物全体の粘度が２５℃で３〜３５ｍＰａ・ｓであることを特徴とするエネルギー線硬化型インク組成物。【選択図】  なし【特許請求の範囲】
【請求項１】
色材、モノマーおよび光重合開始剤を含有するエネルギー線硬化型インク組成物であって、モノマーとしてアクリルアミド誘導体を含有し、このアクリルアミド誘導体の量が、インク組成物全体中、１０〜９０重量％であり、インク組成物全体の粘度が２５℃で３〜３５ｍＰａ・ｓであることを特徴とするエネルギー線硬化型インク組成物。
【請求項２】
インク組成物全体の粘度が２５℃で３〜２０ｍＰａ・ｓである請求項１に記載のエネルギー線硬化型インク組成物。
【請求項３】
モノマーとして３官能以上の多官能アクリレートモノマーを含有し、この多官能アクリレートモノマーの量が、インク組成物全体中、１０〜５０重量％である請求項１または２に記載のエネルギー線硬化型インク組成物。
【請求項４】
光重合開始剤が２種以上からなる請求項１〜３のいずれかに記載のエネルギー線硬化型インク組成物。  
【請求項５】
光重合開始剤として、２−メチル−１〔４−（メチルチオ）フェニル〕−２−モリホリノプロパン−１−オンと、チオキサントン類の中から選ばれる化合物とを少なくとも含む請求項４に記載のエネルギー線硬化型インク組成物。
【請求項６】
光重合開始剤の量が、インク組成物全体中、１〜２０重量％である請求項１〜５のいずれかに記載のエネルギー線硬化型インク組成物。
【請求項７】
色材が有機顔料または／および無機顔料である請求項１〜６のいずれかに記載のエネルギー線硬化型インク組成物。
【請求項８】
有機顔料または／および無機顔料の量が、インク組成物全体中、１〜１０重量％である請求項７に記載のエネルギー線硬化型インク組成物
【請求項９】
顔料分散剤として高分子化合物を含有する請求項７または８に記載のエネルギー線硬化型インク組成物。
【請求項１０】
高分子化合物の量が、有機顔料または／および無機顔料に対して、５〜１５０重量％である請求項９に記載のエネルギー線硬化型インク組成物。
【請求項１１】
積算光量が１５０ｍＪ／cm2 以下で硬化する請求項１〜１０のいずれかに記載のエネルギー線硬化型インク組成物。
【請求項１２】
インクジエット記録方式に用いられる請求項１〜１１のいずれかに記載のエネルギー線硬化型インク組成物。
【発明の詳細な説明】
【技術分野】
【０００１】
本発明は、エネルギー線硬化型インク組成物、主としてインクジェット記録方式により印刷されて、エネルギー線の照射により硬化するタイプのインク組成物、特に紫外線硬化型インク組成物に関するものである。
【背景技術】
【０００２】
インクジェット記録方式は、圧力、熱、電界等を駆動源として、液状のインクをノズルから記録媒体に向けて吐出させ、印刷するものである。このような記録方式は、ランニングコストが低く、高画質化が可能であり、また水性や油性等の各種のインクを印字できることから、近年、市場を拡大している。
最近では、インクジェット記録方式の画像形成法は、銀塩写真方式と同品質の画質を得ることが可能でかつ非常に安価で済むため、大きな画像面積を必要とする大型の宣伝広告等のように頻繁に取り替える利用者にとって経済的に大きなメリットがある。
【０００３】
このインクジェット記録方式に適用されるインク組成物として、特定波長領域のエネルギー線の照射により、特に紫外線（ＵＶ）の照射により硬化するタイプの紫外線硬化型インク組成物が知られている。この紫外線硬化型インク組成物の主成分には、例えば、紫外線硬化性モノマー、色材（着色剤）としての顔料または染料および光重合開始剤があり、必要に応じて、各種の添加剤を含有させる場合もある。
しかし、この紫外線硬化型インク組成物の粘度は、通常２５℃で３５ｍＰａ・ｓを超えている。現行のインクジェット記録方式に採用するには、インクの粘度は３５ｍＰａ・ｓ以下でなければならず、２０ｍＰａ・ｓ以下が好ましいとされている。
【０００４】
このような低粘度化を実現するため、紫外線硬化性モノマー、色材および光重合開始剤と共に、希釈溶剤として乳酸エチル、酢酸ブチル等の揮発性の有機溶剤を使用した紫外線硬化型インク組成物が知られている。しかし、このようなインク組成物では、ＶＯＣ（揮発性有機化合物）等の希釈溶剤の揮発が作業環境や自然環境を悪化させる原因となりやすいうえに、紫外線硬化後も希釈溶剤が残存することで、印刷物の膜特性が低下しやすく、特に記録媒体の基材に対する密着性が低下する問題がある。
【０００５】
紫外線硬化性モノマーに、各種のビニル化合物、（メタ）アクリル酸アルキルエステル、多官能の（ポリ）アルコキシアクリレート等を用い、希釈溶剤の使用を低減した紫外線硬化型インク組成物も、提案されている（特許文献１〜３参照）。
【特許文献１】特開平５−２１４２７９号公報
【特許文献２】特開平５−２１４２８０号公報
【特許文献３】特表２０００−５０４７７８号公報
【発明の開示】
【発明が解決しようとする課題】
【０００６】
しかし、上記提案の紫外線硬化型インク組成物は、一般に、モノマーの反応性が低く、積算光量が１５０ｍＪ／cm2 以下となる少ないエネルギーでは酸素阻害を受けて、十分な硬化性が得られず、高速印刷用途での使用に限界がある。
光重合開始剤の量を増やすと、硬化性は向上するが、光重合開始剤のモノマーに対する溶解度に限界があり、十分な硬化性を得るには不十分であり、また未反応の光重合開始剤が残存して、硬化膜物性に悪影響を及ぼしやすい。
【０００７】
本発明は、上記の事情に鑑み、希釈溶剤を用いなくても低粘度であり、保存安定性、色材が顔料である場合の顔料分散性も良好で、記録媒体への連続吐出安定性にすぐれており、また積算光量が１５０ｍＪ／cm2 以下の低エネルギーでも良好な硬化性を示し、非吸収性の記録媒体に対しても良好な印刷品質が得られ、特に記録媒体基材への密着性にすぐれるエネルギー線硬化型インク組成物を提供することを課題としている。
【課題を解決するための手段】
【０００８】
本発明者らは、上記の課題を克服するために、鋭意検討した結果、エネルギー線硬化性モノマーとしてアクリルアミド誘導体を特定量使用すると、希釈溶剤で希釈しなくても低粘度であり、保存安定性、色材が顔料である場合の顔料分散性も良好で、記録媒体への連続吐出安定性にすぐれており、また積算光量が１５０ｍＪ／cm2 以下の低エネルギーでも良好な硬化性を示し、非吸収性の記録媒体に対しても良好な印刷品質が得られ、特に記録媒体基材への密着性にすぐれるエネルギー線硬化型インク組成物が得られることを見出し、本発明を完成するに至ったものである。
【０００９】
すなわち、本発明は、色材、モノマーおよび光重合開始剤を含有し、希釈溶剤を実質的に含まないエネルギー線硬化型インク組成物であって、モノマーとしてアクリルアミド誘導体を含有し、このアクリルアミド誘導体の量が、インク組成物全体中、１０〜９０重量％であり、インク組成物全体の粘度が２５℃で３〜３５ｍＰａ・ｓであることを特徴とするエネルギー線硬化型インク組成物に係るものである。
【００１０】
また、本発明は、インク組成物全体の粘度が２５℃で３〜２０ｍＰａ・ｓである上記構成のインク組成物、モノマーとして３官能以上の多官能アクリレートモノマーを含有し、この多官能アクリレートモノマーの量が、インク組成物全体中、１０〜５０重量％である上記構成のインク組成物、光重合開始剤が２種以上からなる上記構成のインク組成物、光重合開始剤として、２−メチル−１〔４−（メチルチオ）フェニル〕−２−モリホリノプロパン−１−オンと、チオキサントン類の中から選ばれる化合物とを少なくとも含む上記構成のインク組成物、光重合開始剤の量が、インク組成物全体中、１〜２０重量％である上記構成のインク組成物、色材が有機顔料または／および無機顔料である上記構成のインク組成物、有機顔料または／および無機顔料の量が、インク組成物全体中、１〜１０重量％である上記構成のインク組成物、顔料分散剤として高分子化合物を含有する上記構成のインク組成物、高分子化合物の量が、有機顔料または／および無機顔料に対して、５〜１５０重量％である上記構成のインク組成物、積算光量が１５０ｍＪ／cm2 以下で硬化する上記構成のインク組成物、に係るものであり、さらにインクジエット記録方式に用いられる上記各構成のインク組成物に係るものである。
【発明の効果】
【００１１】
このように、本発明においては、紫外線硬化性モノマーとしてアクリルアミド誘導体を特定量用いたことにより、希釈溶剤を用いずに低粘度であり、保存安定性、色材が顔料である場合の顔料分散性も良好で、記録媒体への連続吐出安定性にすぐれており、また積算光量が１５０ｍＪ／cm2 以下の低エネルギーでも良好な硬化性を示し、非吸収性の記録媒体に対しても良好な印刷品質が得られ、特に記録媒体基材への密着性にすぐれるエネルギー線硬化型インク組成物を提供することができる。
【発明を実施するための最良の形態】
【００１２】
本発明においては、エネルギー線硬化性の単官能モノマーとしてアクリルアミド誘導体を使用する。アクリルアミド誘導体の使用により、希釈溶剤を用いなくても、室温で十分に低粘度であり、しかも積算光量が１５０ｍＪ／cm2 以下の低エネルギーでも速やかに硬化する、すぐれた硬化性を得ることができる。これに対して、単官能モノマーとして通常の（メタ）アクリレートモノマーを使用すると、室温で低粘度のインク組成物が得られたとしても、上記のような硬化性は得られにくい。
【００１３】
アクリルアミド誘導体としては、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジブチル（メタ）アクリルアミド、Ｎ，Ｎ−ジヘキシル（メタ）アクリルアミド、Ｎ−メチル（メタ）アクリルアミド、Ｎ−エチル（メタ）アクリルアミド、Ｎ−イソプロピル（メタ）アクリルアミド、Ｎ−ヘキシル（メタ）アクリルアミド、（メタ）アクリロイルモルホリン、Ｎ，Ｎ−ジメチルアミノメチル（メタ）アクリルアミド、Ｎ，Ｎ−ジメチルアミノエチル（メタ）アクリルアミド、Ｎ，Ｎ−ジメチルアミノプロピル（メタ）アクリルアミド、Ｎ，Ｎ−ジメチルアミノヘキシル（メタ）アクリルアミド、Ｎ，Ｎ−ジエチルアミノメチル（メタ）アクリルアミド、Ｎ，Ｎ−ジエチルアミノエチル（メタ）アクリルアミド、Ｎ，Ｎ−ジエチルアミノプロピル（メタ）アクリルアミド、Ｎ，Ｎ−ジエチルアミノヘキシル（メタ）アクリルアミド等が挙げられる。
【００１４】
これらのアクリルアミド誘導体の中から、その１種を単独で使用するか、２種以上を混合して使用できる。これらの中でも、Ｎ，Ｎ−ジメチルアクリルアミド、Ｎ，Ｎ−ジエチルアクリルアミド、アクリロイルモルホリン等が、特に好ましく用いられる。
本発明において、このアクリルアミド誘導体の使用量は、インク組成物全体中、１０〜９０重量％、好ましくは２０〜８０重量％とするのがよい。１０重量％未満では、インク組成物の粘度を十分に低下させにくく、９０重量％を超えると、その分、他の配合成分が少なくなり、却って硬化性等の低下を引き起こしやすい。
【００１５】
本発明においては、エネルギー線硬化性のモノマーとして、アクリルアミド誘導体と共に、通常は、３官能以上の多官能アクリレートモノマーを、インク組成物全体中、１０〜５０重量％、特に２０〜４０重量％の割合で使用するのが望ましい。
３官能以上の多官能アクリレートモノマーの使用量が上記よりも少なかったり、３官能以上の多官能アクリレートモノマーに代えて、２官能の多官能アクリレートモノマーを用いたのでは、インク組成物の硬化性が損なわれて、積算光量が１５０ｍＪ／cm2 以下の低エネルギーでは十分な硬化性が得られないこともある。
【００１６】
３官能以上の多官能アクリレートモノマーとしては、例えば、ジペンタエリスリトールヘキサ（メタ）アクリレート、カプロラクトン変性ジペンタエリスリトールヘキサ（メタ）アクリレート、これらの変性体等の６官能モノマー、ジペンタエリスリトールヒドロキシペンタ（メタ）アクリレート、カプロラクトン変性ジペンタエリスリトールヒドロキシペンタ（メタ）アクリレート等の５官能モノマー、ジトリメチロールプロパンテトラ（メタ）アクリレート、エトキシ化ペンタエリスリトールテトラ（メタ）アクリレート、ペンタエリスリトールテトラ（メタ）アクリレート等の４官能モノマー、トリメチロールプロパントリ（メタ）アクリレート、エチレンオキシド変性トリメチロールプロパントリ（メタ）アクリレート、カプロラクトン変性トリメチロールプロパントリ（メタ）アクリレート、ペンタエリスリトールトリ（メタ）アクリレート、トリス（２−ヒドロキシエチル）イソシアヌレートトリ（メタ）アクリレート、プロポキシ化グリセリルトリ（メタ）アクリレート等の３官能モノマーが挙げられる。
これらの多官能アクリレートモノマーの中から、その１種を単独で使用するか、２種以上を混合して使用する。中でも、ジペンタエリスリトールヘキサアクリレート、ジペンタエリスリトールヒドロキシペンタアクリレートが、特に好ましく用いられる。
【００１７】
本発明においては、上記したモノマー成分のほか、任意成分として、２官能のアクリレートモノマーを併用することもでき、またアクリルアミド誘導体以外の単官能のアクリレートモノマーを併用することもできる。ただし、これら任意成分の使用量は、本発明の効果を損なうことのないように、その合計量が、インク組成物全体中、３０重量％以下、特に、１０重量％以下となるようにするのが望ましい。
【００１８】
２官能のアクリレートモノマーとしては、ヒドロキシピバリン酸ネオペンチルグリコールジ（メタ）アクリレート、ポリテトラメチレングリコールジ（メタ）アクリレート、トリメチロールプロパン（メタ）アクリル酸安息香酸エステル、ジエチレングリコールジ（メタ）アクリレート、トリエチレングリコールジ（メタ）アクリレート、テトラエチレングリコールジ（メタ）アクリレート、ポリエチレングリコール（２００）ジ（メタ）アクリレート、ポリエチレングリコール（４００）ジ（メタ）アクリレート、ポリエチレングリコール（６００）ジ（メタ）アクリレート、ポリエチレングリコール（１０００）ジ（メタ）アクリレート、ジプロピレングリコールジ（メタ）アクリレート、トリプロピレングリコールジ（メタ）アクリレート、ポリプロピレングリコール（４００）ジ（メタ）アクリレート、ポリプロピレングリコール（７００）ジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡエチレンオキサイド付加物ジ（メタ）アクリレート、ビスフェノールＡプロピレンオキサイド付加物ジ（メタ）アクリレート等が挙げられる。
【００１９】
単官能のアクリレートモノマーとしては、アミル（メタ）アクリレート、イソアミル（メタ）アクリレート、オクチル（メタ）アクリレート、イソオクチル（メタ）アクリレート、デシル（メタ）アクリレート、イソデシル（メタ）アクリレート、ラウリル（メタ）アクリレート、イソミリスチル（メタ）アクリレート、ステアリル（メタ）アクリレート、イソステアリル（メタ）アクリレート、２−エチルヘキシル−ジグリコール（メタ）アクリレート、２−（メタ）アクリロイロキシエチルヘキサヒドロフタル酸、ネオペンチルグリコール（メタ）アクリル酸安息香酸エステル、ブトキシエチル（メタ）アクリレート、エトキシ−ジエチレングリコール（メタ）アクリレート、メトキシ−トリエチレングリコール（メタ）アクリレート、メトキシ−ポリエチレングリコール（メタ）アクリレート、メトキシジプロピレングリコール（メタ）アクリレート、フェノキシエチル（メタ）アクリレート、フェノキシ−ポリエチレングリコール（メタ）アクリレート、ノニルフェノールエチレンオキサイド付加物（メタ）アクリレート、テトラヒドロフルフリル（メタ）アクリレート、イソボニル（メタ）アクリレート、２−ヒドロキシエチル（メタ）アクリレート、２−ヒドロキシプロピル（メタ）アクリレート、２−ヒドロキシブチル（メタ）アクリレート、２−ヒドロキシ−３−フェノキシプロピル（メタ）アクリレート、２−（メタ）アクリロイロキシエチル−コハク酸、２−（メタ）アクリロイロキシエチル−フタル酸、２−（メタ）アクリロイロキシエチル−２−ヒドロキシエチル−フタル酸や、これらにリンやフッ素の官能基を付与したアクリレートモノマー等が挙げられる。
【００２０】
本発明においては、光重合開始剤を使用する。光重合開始剤としては、アリールアルキルケトン、オキシムケトン、アシルホスフィンオキシド、アシルホスホナート、チオ安息香酸Ｓ−フェニル、チタノセン、芳香族ケトン、チオキサントン、ベンジル、キノン誘導体、ケトクマリン類等の従来公知の開始剤を、いずれも使用できる。
例えば、ビス（２，４，６−トリメチルベンゾイル）−フェニルホスフィンオキサイド、１−ヒドロキシ−シクロヘキシル−フェニル−ケトン、２−メチル−１〔４−（メチルチオ）フェニル〕−２−モリホリノプロパン−１−オン、２−ヒドロキシ−２−メチル−１−フェニル−プロパン−１−オン、２−ベンジル−２−ジメチルアミノ−１−（４−モルホリノフェニル）−ブタノン−１、２，２−ジメトキシ−１，２−ジフェニルエタン−１−オン、１，２−オクタンジオン−〔４−（フェニルチオ）−２−（ｏ−ベンゾイルオキシム）〕、ビス（２，６−ジメトキシベンゾイル）−２，４，４−トリメチル−ペンチルフォスフィンオキサイド、２，４，６−トリメチルベンゾイル−フォスフィンオキサイド、２，４−ジエチルチオキサントン、２−クロロチオキサントン、イソプロピルチオキサントン、〔４−（メチルフェニルチオ）フェニル〕フェニルメタノン等がある。
【００２１】
これらの光重合開始剤の中から、その１種を単独で使用できるが、好ましくは２種以上を混合して使用するのがよい。中でも、２−メチル−１〔４−（メチルチオ）フェニル〕−２−モリホリノプロパン−１−オンと、チオキサントン類の中から選ばれる化合物とを少なくとも含む光重合開始剤が、特に好ましく用いられる。
本発明において、このような光重合開始剤の使用量は、インク組成物全体中、１〜２０重量％、好ましくは２〜１５重量％とするのがよい。１重量％未満となると、紫外線等のエネルギー線の照射による硬化性を満足させにくく、また２０重量％を超えると、未反応成分が残存して印刷品質を損ないやすい。
【００２２】
本発明において、色材には、公知の各種染料も使用できるが、耐光性の観点より、無機顔料または／および有機顔料からなる顔料を使用するのが望ましい。
これらの顔料は、インク組成物全体中、通常１〜１０重量％、好ましくは２〜７重量％、より好ましくは３〜６重量％の割合で用いられる。過少では着色力に欠け、過多となると粘度が上昇し、インクの流動性が損なわれやすい。
また、顔料の分散性を向上させるため、適宜の顔料誘導体を併用してもよい。例えば、ジアルキルアミノアルキル基を有する顔料誘導体、ジアルキルアミノアルキルスルホン酸アミド基を有する顔料誘導体等が、好ましく用いられる。
【００２３】
無機顔料には、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカがある。
有機顔料には、アゾ系、アゾメチン系、ポリアゾ系、フタロシアニン系、キナクリドン系、アントラキノン系、インジゴ系、チオインジゴ系、キノフタロン系、ベンズイミダゾロン系、イソインドリン系の顔料等が用いられる。また、酸性、中性または塩基性カーボンからなるカーボンブラックも用いられる。さらに、架橋したアクリル樹脂の中空粒子等も顔料として使用することができる。
【００２４】
シアンインク組成物における顔料としては、Ｃ．Ｉ．ピグメントブルー１、２、３、１５：３、１５：４、１６、２２、６０等が挙げられる。これらの中でも、耐候性、着色力等の点より、特に、Ｃ．Ｉ．ピグメントブルー１５：３、１５：４から選択される１種または２種以上の混合物が好ましい。
マゼンタインク組成物における顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０９、２５４、Ｃ．Ｉ．ピグメントバイオレット１９等が挙げられる。これらの中でも、耐候性、着色力等の点より、特に、Ｃ．Ｉ．ピグメントレッド１２２、２０２、２０９、２５４、Ｃ．Ｉ．ピグメントバイオレット１９から選択される１種または２種以上の混合物が好ましい。
【００２５】
イエローインク組成物における顔料としては、Ｃ．Ｉ．ピグメントイエロー１、２、３、１２、１３、１４Ｃ、１６、１７、７３、７４、７５、８３、９３、９５、９７、９８、１０９、１１０、１１４、１２０、１２８、１２９、１３０、１３８、１３９、１４７、１５０、１５１、１５４、１５５、１８０、１８５、２１３、２１４等が挙げられる。これらの中でも、耐候性等の点より、特に、Ｃ．Ｉ．ピグメントイエロー７４、８３、１０９、１１０、１２０、１２８、１３８、１３９、１５０、１５１、１５４、１５５、２１３、２１４から選択される１種または２種以上の混合物が好ましい。
【００２６】
ブラックインク組成物における顔料としては、三菱化学社製のＨＣＦ、ＭＣＦ、ＲＣＦ、ＬＦＦ、ＳＣＦ、キャボット社製のモナーク、リーガル、デグサ・ヒュルス社製のカラーブラック、スペシャルブラック、プリンテックス、東海カーボン社製のトーカブラック、コロンビア社製のラヴェン等が挙げられる。これらの中でも、特に、三菱化学社製のＨＣＦ＃２６５０、＃２６００、＃２３５０、＃２３００、ＭＣＦ＃１０００、＃９８０、＃９７０、＃９６０、ＭＣＦ８８、ＬＦＦＭＡ７、ＭＡ８、ＭＡ１１、ＭＡ７７、ＭＡ１００、デグサ・ヒュルス社製のプリンテックス９５、８５、７５、５５、４５等から選択される１種または２種以上の混合物が好ましい。
【００２７】
本発明のエネルギー線硬化型インク組成物は、上記した色材、アクリルアミド誘導体および光重合開始剤を含有し、また通常は３官能以上の多官能モノマーを含有し、さらに必要により２官能モノマーやアクリルアミド誘導体以外の単官能モノマーを含有すると共に、希釈溶剤を実質的に含まないものである。
ここで、希釈溶剤を実質的に含まないとは、希釈溶剤を全く含まないか、揮発性の有機溶剤が不純物として含まれることがあっても、その揮発が作業環境や自然環境を悪化させることのない、極微量に抑えられていることを意味する。
希釈溶剤とは、沸点が通常５０〜２００℃の範囲にある有機溶剤を意味する。例えば、乳酸エステル類、酢酸エステル類、プロピオン酸エステル類、酪酸エステル類、（ポリ）エチレングリコールエーテル類・エステル類、（ポリ）プロピレングリコールエーテル類・エステル類等であり、その他、メチルエチルケトン、シクロヘキサン、トルエン、キシレン等の公知の各種の有機溶剤が含まれる。
【００２８】
本発明のエネルギー線硬化型インク組成物は、各種の方法で調製できるが、色材に顔料を用いる場合、以下の方法で調製するのが望ましい。
まず、無機顔料または／および有機顔料と、希釈性モノマーとしてのアクリルアミド誘導体の一部とをプレミックスし、ボールミル、遠心ミル、遊星ボールミル等の容器駆動媒体ミル、サンドミル等の高速回転ミル、攪拌槽型ミル等の媒体攪拌ミル、ディスパー等の簡単な分散機により、撹拌混合して分散させ、一次分散体とする。
つぎに、この一次分散体に、残りのアクリルアミド誘導体と、高架橋性モノマーである３官能以上の多官能モノマーと、光重合開始剤とを添加し、スリーワンモーター、マグネチックスターラー、ディスパー、ホモジナイザー等の簡単な攪拌機を用いて、均一に混合する。ラインミキサー等の混合機を用いて、混合してもよい。また、析出粒子をより微細化する目的でビーズミルや高圧噴射ミル等の分散機を用いて、混合してもよい。
【００２９】
一次分散体の調製に際し、通常、顔料分散剤を使用するのが望ましい。顔料分散剤は、顔料との親和性にすぐれ、分散安定化させる働きを持つものである。
顔料分散剤には、イオン性または非イオン性の界面活性剤や、アニオン性、カチオン性またはノニオン性の高分子化合物が用いられる。分散安定性の面で、高分子化合物、特にカチオン性基またはアニオン性基を含む高分子化合物が好ましい。すなわち、顔料分散剤は、顔料と分散剤との酸塩基相互作用にて分散安定化するため、顔料吸着サイトであるカチオン性基かアニオン性基の少なくとも一方を含むのが望ましく、顔料の種類等により分散剤中のカチオン性基やアニオン性基の種類と量を調整するのが望ましい。
【００３０】
顔料分散剤としては、ゼネカ社製のＳＯＬＳＰＥＲＳＥ、ビックケミー社製のＤＩＳＰＥＲＢＹＫ、エフカアディティブズ社製のＥＦＫＡ等が好ましい。中でも、ＤＩＳＰＥＲＢＹＫ１６１、１６２、１６８、ＥＦＫＡ４０５０、４０５５、４０６０等が好ましく、特に希釈溶剤で希釈されていないＤＩＳＰＥＲＢＹＫ１６８等がより好ましい。これらを、顔料、使用モノマーの種類にあわせて、用いるのが望ましい。
なお、トルエン、キシレン、酢酸エチル、酢酸ブチル、メチルエチルケトン等の低沸点の有機溶剤が含まれた状態で市販されている顔料分散剤については、これをそのまま使用したときは、希釈溶剤がインク中に残存してしまう。このため、これらの顔料分散剤については、希釈溶剤をあらかじめ取り除く必要がある。希釈溶剤を取り除く方法には、減圧蒸留法、再沈法等が用いられる。
【００３１】
本発明において、高分子化合物からなる顔料分散剤を使用する場合、この顔料分散剤の使用量は、有機顔料または／および無機顔料の種類や分散条件等により異なるが、通常、有機顔料または／および無機顔料に対し、５〜１５０重量％とするのが好ましい。特に、有機顔料を用いる場合は、４０〜１５０重量％とするのがより好ましく、無機顔料を用いる場合は、５〜６０重量％とするのがより好ましい。
【００３２】
このように調製される本発明のエネルギー線硬化型インク組成物は、必要により、重合禁止剤を添加することにより、保存中での熱や光による重合を抑制し、保存安定性を向上させることができる。
重合禁止剤には、様々な化合物が知られているが、一般的な重合性組成物に広く配合されているものをそのまま使用できる。例えば、フェノール系酸化防止剤、ヒンダード・アミン光安定剤、リン系酸化防止剤、（メタ）アクリルモノマーに広く用いられているハイドロキノンモノアルキルエーテル等を使用できる。
具体的には、ハイドロキノンモノメチルエーテル、ハイドロキノン、ｔ−ブチルカテコール、ピロガロール、Ｃｉｂａ社製の商品名として、ＴＩＮＵＶＩＮ１１１  ＦＤＬ、ＴＩＮＵＶＩＮ１２３、ＴＩＮＵＶＩＮ１４４、ＴＩＮＵＶＩＮ２９２、ＴＩＮＵＶＩＮ  ＸＰ４０、ＴＩＮＵＶＩＮ  ＸＰ６０等が挙げられる。
【００３３】
このような化合物の中から、その１種を単独で使用するか、２種以上を混合して使用できる。ハイドロキノンモノメチルエーテルが、特に好ましく用いられる。
これらの重合禁止剤は、過剰に用いると紫外線などのエネルギー線の照射による硬化性を阻害するため、この硬化性を阻害せずかつインク組成物の調製時や保存時の重合を防止できる適量とする必要がある。通常は２００〜２０，０００ｐｐｍとするのが好ましく、５００〜２，０００ｐｐｍとするのがより好ましい。
【００３４】
本発明のエネルギー線硬化型インク組成物には、さらに必要により、界面活性剤、表面調整剤、レベリング剤、消泡剤、酸化防止剤、ｐＨ調整剤、電荷付与剤、殺菌剤、防腐剤、防臭剤、電荷調整剤、湿潤剤、皮はり防止剤、香料、顔料誘導体等、公知の一般的な添加剤を、任意成分として配合することができる。配合量は、その種類に応じて、公知の一般的な使用量を選択することができる。
【００３５】
本発明のエネルギー線硬化型インク組成物は、以上の構成からなり、インク組成物全体の粘度が、２５℃において３〜３５ｍＰａ・ｓの範囲、特に好ましくは３〜２０ｍＰａ・ｓの範囲にあることを特徴としている。
また、このインク組成物の２５℃における表面張力は、通常２０〜４０ｍＮ／ｍの範囲にあり、特に好ましくは２５〜３５ｍＮ／ｍの範囲にある。
さらに、色材が有機顔料または／および無機顔料からなる場合、顔料粒子の分散平均粒子径は２０〜２００ｎｍの範囲、特に好ましくは５０〜１６０ｎｍの範囲にある。分散平均粒子径が２０ｎｍ未満では粒子が細かいために印字物の耐光性に欠けるおそれがあり、２００ｎｍを超えると印字物の精細さに欠ける場合がある。
【００３６】
このように、本発明のエネルギー線硬化型インク組成物によると、希釈溶剤を使用せず、低粘度であり、さらに色材が顔料である場合の顔料分散性も良好であり、また、保存中や使用中に粘度が上昇したり顔料が沈降する等の支障をきたさない、良好な保存安定性を有している。このため、インクジェット記録方式において、室温で安定な吐出性が得られ、連続吐出安定性にすぐれている。
また、この印刷時に紫外線等のエネルギー線を照射することにより、特に３６５ｎｍにおける紫外線の積算光量が１５０ｍＪ／cm2 以下という低エネルギーの照射により、速やかに硬化させることができ、硬化性に各段にすぐれている。さらに、非吸収性の記録媒体に対しても良好な印刷品質が得られ、特に希釈溶剤を用いていないため、記録媒体基材への密着性にすぐれている。
【００３７】
本発明において、インクジェット記録方式によりインク組成物を吐出したのちの硬化には、紫外線等の活性エネルギー線が用いられる。
活性エネルギー線は、記録媒体の基材上に吐出した直後から、１〜１，０００ｍｓの間に照射するのが望ましい。１ｍｓ未満にするには、ヘッドと光源との距離が短かすぎて、ヘッドへのエネルギー照射による不測の事態を招きかねない。また、１，０００ｍｓを超えると、多色におけるインク滲みにより画質が劣化する。
照射光源には、紫外線では、高圧水銀ランプ、低圧水銀ランプ、冷陰極管、ブラックライト、紫外線ＬＥＤ、紫外線レーザー、フラッシュ光等が用いられる。また、光源や照度の異なる２種の光源を用いて、硬化させることもできる。その際、紫外線の積算光量は、既述のとおり、１５０ｍＪ／cm2 以下という低エネルキーでよい。
【００３８】
本発明においては、上記の印刷方法によりシアン、マゼンタ、イエローおよびブラックを少なくとも含む４色以上のエネルギー線硬化型インク組成物を同時に用いて画像形成する等の使用形態を任意にとることもできる。
つぎに、本発明の実施例を記載して、さらに具体的に説明する。ただし、以下の紫外線硬化型インク組成物の組成は、あくまでも例示であり、本発明の範囲を制限するものではない。以下、部とあるのは重量部を意味する。
【実施例１】
【００３９】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」（ビックケミー社製、アミン系高分子分散剤）３３．３部、アクリルアミド誘導体としてジメチルアクリルアミド「ＤＭＡＡ」（株式会社興人製）を４６．７部、直径０．３mmのジルコニアビーズ１００部を計り取り、ペイントコンディショナー（東洋精機社製）により、２時間分散した。
このように分散して得られた分散体２５．０部に、アクリルアミド誘導体として「ＤＭＡＡ」４５．５部、多官能モノマーとして「ライトアクリレートＤＰＥ−６Ａ」（共栄社化学株式会社製、ジペンタエリスリトールヘキサアクリレート、６官能モノマー）１９．５部、光重合開始剤として「ＩＲＧＡＣＵＲＥ９０７」｛チバ・スペシャルティー・ケミカルズ株式会社製、２−メチル−１〔４−（メチルチオ）フェニル〕−２−モリホリノプロパン−１−オン｝９．０部、「ＤＥＴ−Ｘ」（日本化薬株式会社製、２，４−ジエチルチオキサントン）１．０部を加え、マグネチックスターラーにより、３０分撹拌後、グラスフィルター（桐山製作所製）を用いて、吸引ろ過を行い、紫外線硬化型インク組成物Ａを調製した。
【実施例２】
【００４０】
１００ｃｃのプラスチック製ビンに、「ＨＯＳＴＡＰＥＲＭ  ＰＩＮＫ  ＥＢ  ｔｒａｎｓ」（クラリアント社製、キナクリドン顔料）２０．０部、顔料分散剤として「ＤＩＳＰＥＲＢＹＫ１６８」４６．７部、アクリルアミド誘導体として「ＤＭＡＡ」３３．３部、直径０．３mmのジルコニアビーズ１００部を計り取り、ペイントコンディショナー（東洋精機社製）により、２時間分散した。
このように分散して得られた分散体を使用し、以下、実施例１と同様にして、紫外線硬化型インク組成物Ｂを調製した。
【実施例３】
【００４１】
１００ｃｃのプラスチック製ビンに、「Ｅ４ＧＮ−ＧＴ」（バイエル社製、含ニッケルアゾ顔料）２０．０部、顔料分散剤として「ＤＩＳＰＥＲＢＹＫ１６８」２６．６部、アクリルアミド誘導体として「ＤＭＡＡ」５３．４部、直径０．３mmのジルコニアビーズ１００部を計り取り、ペイントコンディショナー（東洋精機社製）を用いて、２時間分散した。
このように分散して得られた分散体を使用し、以下、実施例１と同様にして、紫外線硬化型インク組成物Ｃを調製した。
【実施例４】
【００４２】
１００ｃｃのプラスチック製ビンに、「ＭＡ−８」（三菱化学社製、酸性カーボンブラック顔料）２０．０部、顔料分散剤として「ＤＩＳＰＥＲＢＹＫ１６８」２６．６部、アクリルアミド誘導体として「ＤＭＡＡ」５３．４部、直径０．３mmのジルコニアビーズ１００部を計り取り、ペイントコンディショナー（東洋精機社製）を用いて、２時間分散した。
このように分散して得られた分散体を使用し、以下、実施例１と同様にして、紫外線硬化型インク組成物Ｄを調製した。
【実施例５】
【００４３】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてアクリロイルモルホリン「ＡＣＭＯ」（株式会社興人製）４６．７部、直径０．３mmのジルコニアビーズ１００部を計り取り、ペイントコンディショナー（東洋精機社製）を使用して、２時間分散した。
このように分散して得られた分散体２５．０部に、アクリルアミド誘導体として「ＡＣＭＯ」４５．５部、多官能モノマーとして「ライトアクリレートＤＰＥ−６Ａ」１９．５部、光重合開始剤として「ＩＲＧＡＣＵＲＥ９０７」９．０部、「ＤＥＴ−Ｘ」１．０部を加え、マグネチックスターラーにより、３０分撹拌後、グラスフィルター（桐山製作所製）を用いて、吸引ろ過を行い、紫外線硬化型インク組成物Ｅを調製した。
【実施例６】
【００４４】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体として「ＤＭＡＡ」４６．７部、直径０．３mmのジルコニアビーズ１００部を計り取り、ペイントコンディショナー（東洋精機社製）により、２時間分散した。
このように分散して得られた分散体２５．０部に、アクリルアミド誘導体として「ＤＭＡＡ」４５．５部、多官能モノマーとして「ライトアクリレートＰＥ−４Ａ」（共栄社化学株式会社製、ペンタエリスリトールテトラアクリレート、４官能モノマー）１９．５部、光重合開始剤として「ＩＲＧＡＣＵＲＥ９０７」９．０部、「ＤＥＴ−Ｘ」１．０部を加え、マグネチックスターラーにより、３０分撹拌後、グラスフィルター（桐山製作所製）を用いて、吸引ろ過を行い、紫外線硬化型インク組成物Ｆを調製した。
【実施例７】
【００４５】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてジエチルアクリルアミド「ＤＥＡＡ」（株式会社興人製）を４６．７部、直径０．３mmのジルコニアビーズ１００部を計り取り、ペイントコンディショナー（東洋精機社製）を用いて、２時間分散した。
このように分散して得られた分散体２５．０部に、アクリルアミド誘導体として「ＤＥＡＡ」４５．５部、多官能モノマーとして「ライトアクリレートＤＰＥ−６Ａ」１９．５部、光重合開始剤として「ＩＲＧＡＣＵＲＥ９０７」９．０部、「ＤＥＴ−Ｘ」１．０部を加え、マグネチックスターラーにより、３０分撹拌後、グラスフィルター（桐山製作所製）を用いて、吸引ろ過を行い、紫外線硬化型インク組成物Ｇを調製した。
【実施例８】
【００４６】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてジメチルアクリルアミド「ＤＭＡＡ」４６．７部、直径０．３mmのジルコニアビーズ１００部を計り取り、ペイントコンディショナー（東洋精機社製）によって、２時間分散した。
このように分散して得られた分散体２５．０部に、アクリルアミド誘導体として「ＤＭＡＡ」４５．５部、多官能モノマーとして「ライトアクリレートＤＰＥ−６Ａ」１９．５部、光重合開始剤として「ＩＲＧＡＣＵＲＥ９０７」１０．０部を加え、マグネチックスターラーにより、３０分撹拌後、グラスフィルター（桐山製作所製）を用いて、吸引ろ過を行い、紫外線硬化型インク組成物Ｈを調製した。
【実施例９】
【００４７】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてジメチルアクリルアミド「ＤＭＡＡ」４６．７部、直径０．３mmのジルコニアビーズ１００部を計り取り、ペイントコンディショナー（東洋精機社製）によって、２時間分散した。
このように分散して得られた分散体２５．０部に、アクリルアミド誘導体として「ＤＭＡＡ」４５．５部、多官能モノマーとして「ライトアクリレートＤＰＥ−６Ａ」１９．５部、光重合開始剤として「ＩＲＧＡＣＵＲＥ８１９」〔チバ・スペシャルティー・ケミカルズ株式会社製、ビス（２，４，６−トリメチルベンゾイル）−フェニルホスフィンオキサイド〕９．０部、「ＫＡＹＡＣＵＲＥ  ＢＭＳ」｛日本化薬株式会社製、〔４−（メチルフェニルチオ）フェニル〕フェニルメタノン｝１．０部を加え、マグネチックスターラーにより、３０分撹拌後、グラスフィルター（桐山製作所製）を用いて、吸引ろ過を行い、紫外線硬化型インク組成物Ｉを調製した。
【実施例１０】
【００４８】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてジメチルアクリルアミド「ＤＭＡＡ」４６．７部、直径０．３mmのジルコニアビーズ１００部を計り取り、ペイントコンディショナー（東洋精機社製）によって、２時間分散した。
このように分散して得られた分散体２５．０部に、アクリルアミド誘導体として「ＤＭＡＡ」４５．５部、多官能モノマーとして「ライトアクリレートＤＰＥ−６Ａ」１９．５部、光重合開始剤として「ＩＲＧＡＣＵＲＥ９０７」５．０部、「ＩＲＧＡＣＵＲＥ１８４」（チバ・スペシャルティー・ケミカルズ株式会社製、１−ヒドロキシ−シクロヘキシル−フェニル−ケトン）３．０部、「ＫＡＹＡＣＵＲＥ  ＢＭＳ」２．０部を加え、マグネチックスターラーにより、３０分撹拌後、グラスフィルター（桐山製作所製）を用いて、吸引ろ過を行い、紫外線硬化型インク組成物Ｊを調製した。
【実施例１１】
【００４９】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてジメチルアクリルアミド「ＤＭＡＡ」４６．７部、直径０．３mmのジルコニアビーズ１００部を計り取り、ペイントコンディショナー（東洋精機社製）によって、２時間分散した。
このように分散して得られた分散体２５．０部に、アクリルアミド誘導体として「ＤＭＡＡ」４５．５部、多官能モノマーとして「ライトアクリレートＤＰＥ−６Ａ」１９．５部、光重合開始剤として「ＩＲＧＡＣＵＲＥ８１９」１０．０部を加え、マグネチックスターラーにより、３０分撹拌後、グラスフィルター（桐山製作所製）を用いて、吸引ろ過を行い、紫外線硬化型インク組成物Ｋを調製した。
【実施例１２】
【００５０】
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体としてジメチルアクリルアミド「ＤＭＡＡ」４６．７部、直径０．３mmのジルコニアビーズ１００部を計り取り、ペイントコンディショナー（東洋精機社製）によって、２時間分散した。
このように分散して得られた分散体２５．０部に、アクリルアミド誘導体として「ＤＭＡＡ」４５．５部、多官能モノマーとして「ライトアクリレートＤＰＥ−６Ａ」１９．５部、光重合開始剤として「ＩＲＧＡＣＵＲＥ１８４」１０．０部を加え、マグネチックスターラーにより、３０分撹拌後、グラスフィルター（桐山製作所製）を用いて、吸引ろ過を行い、紫外線硬化型インク組成物Ｌを調製した。
【実施例１３】
【００５１】
光重合開始剤のひとつである「ＤＥＴ−Ｘ」（日本化薬株式会社製、２，４−ジエチルチオキサントン）に代えて、「ＣＴＸ」（日本化薬株式会社製、２−クロロチオキサントン）を同量使用した以外は、実施例１と同様にして、紫外線硬化型インクジェット用インク組成物Ｍを調製した。
【００５２】
比較例１
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、単官能モノマーとしてイソノニルアクリレート「ＡＩＮ」（株式会社日本触媒製）４６．７部、直径０．３mmのジルコニアビーズ１００部を計り取り、ペイントコンディショナー（東洋精機社製）により、２時間分散した。
このように分散して得られた分散体２５．０部に、単官能モノマーとして「ＡＩＮ」４５．５部、多官能モノマーとして「ライトアクリレートＤＰＥ−６Ａ」１９．５部、光重合開始剤として「ＩＲＧＡＣＵＲＥ９０７」９．０部、「ＤＥＴ−Ｘ」１．０部を加え、マグネチックスターラーにより、３０分撹拌後、グラスフィルター（桐山製作所製）を用いて、吸引ろ過を行い、紫外線硬化型インク組成物Ｎを調製した。
【００５３】
比較例２
１００ｃｃのプラスチック製ビンに、「ＨＯＳＴＡＰＥＲＭ  ＢＬＵＥ  Ｐ−ＢＦＳ」（クラリアント社製、銅フタロシアニンブルー顔料）２０．０部、顔料分散剤として「ＤＩＳＰＥＲＢＹＫ１６８」３３．３部、アクリルアミド誘導体として「ＤＭＡＡ」４６．７部、直径０．３mmのジルコニアビーズ１００部を計り取り、ペイントコンディショナー（東洋精機社製）により、２時間分散した。
このように分散して得られた分散体２５．０部に、アクリルアミド誘導体として「ＤＭＡＡ」１０．０部、多官能モノマーとして「ライトアクリレートＤＰＥ−６Ａ」５５．０部、光重合開始剤として「ＩＲＧＡＣＵＲＥ９０７」９．０部、「ＤＥＴ−Ｘ」１．０部を加え、マグネチックスターラーにより、３０分撹拌後、グラスフィルター（桐山製作所製）を用いて、吸引ろ過を行い、紫外線硬化型インク組成物Ｏを調製した。
【００５４】
上記の実施例１〜１３の紫外線硬化型インク組成物Ａ〜Ｍおよび比較例１，２の紫外線硬化型インク組成物Ｎ，Ｏについて、各インク組成物の組成を、表１〜表４にまとめて示した。なお、表１〜表４中の符号は、下記のとおりである。
「ＢＹＫ−１６８」：ＤＩＳＰＥＲＢＹＫ１６８
「ＤＭＡＡ」      ：ジメチルアクリルアミド
「ＡＣＭＯ」      ：アクリロイルモルホリン
「ＤＥＡＡ」      ：ジエチルアクリルアミド
「ＡＩＮ」        ：イソノニルアクリレート
「ＤＰＥ−６Ａ」  ：ライトアクリレートＤＰＥ−６Ａ
（ジペンタエリスリトールヘキサアクリレート）
「ＰＥ−４Ａ」    ：ライトアクリレートＰＥ−４Ａ
（ペンタエリスリトールテトラアクリレート）
「ＩＲＧ．９０７」：ＩＲＧＡＣＵＲＥ９０７
｛２−メチル−１〔４−（メチルチオ）フェニル〕
−２−モルホリノプロパン−１−オン｝
「ＤＥＴ−Ｘ」    ：ＤＥＴ−Ｘ
（２，４−ジエチルチオキサントン）
「ＩＲＧ．１８４」：ＩＲＧＡＣＵＲＥ１８４
（１−ヒドロキシ−シクロヘキシル−フェニル−ケト                                  ン）
「ＩＲＧ．８１９」：ＩＲＧＡＣＵＲＥ８１９
〔ビス（２，４，６−トリメチルベンゾイル）−フェ                                  ニルホスフィンオキサイド〕
「ＢＭＳ」        ：ＫＡＹＡＣＵＲＥ  ＢＭＳ
｛〔４−（メチルフェニルチオ）フェニル〕フェニル                                  メタノン｝
「ＣＴＸ」        ：ＣＴＸ
（２−クロロチオキサントン）
【００５５】
表１
┌───────────┬────┬────┬────┬────┐
│                      │実施例１│実施例２│実施例３│実施例４│
├───────────┼────┼────┼────┼────┤
│                      │        │        │        │        │
│顔  料          （部）│  ５．０│  ５．０│  ５．０│  ５．０│
│                      │        │        │        │        │
├───────────┼────┼────┼────┼────┤
│                      │        │        │        │        │
│顔料分散剤としての    │        │        │        │        │
│高分子化合物    （部）│  ８．３│１１．７│  ６．７│  ６．７│
│〔ＢＹＫ−１６８〕    │        │        │        │        │
│                      │        │        │        │        │
├───────────┼────┼────┼────┼────┤
│                      │        │        │        │        │
│アクリルアミド誘導体  │        │        │        │        │
│                      │        │        │        │        │
│  ＤＭＡＡ      （部）│５７．２│５３．８│５８．８│５８．８│
│                      │        │        │        │        │
│  ＡＣＭＯ      （部）│    −  │    −  │    −  │    −  │
│                      │        │        │        │        │
│  ＤＥＡＡ      （部）│    −  │    −  │    −  │    −  │
│                      │        │        │        │        │
├───────────┼────┼────┼────┼────┤
│                      │        │        │        │        │
│単官能モノマー        │        │        │        │        │
│                      │        │        │        │        │
│  ＡＩＮ        （部）│    −  │    −  │    −  │    −  │
│                      │        │        │        │        │
├───────────┼────┼────┼────┼────┤
│                      │        │        │        │        │
│多官能モノマー        │        │        │        │        │
│                      │        │        │        │        │
│  ＤＰＥ−６Ａ  （部）│１９．５│１９．５│１９．５│１９．５│
│                      │        │        │        │        │
│  ＰＥ−４Ａ    （部）│    −  │    −  │    −  │    −  │
│                      │        │        │        │        │
├───────────┼────┼────┼────┼────┤
│                      │        │        │        │        │
│光重合開始剤          │        │        │        │        │
│                      │        │        │        │        │
│  ＩＲＧ．９０７（部）│  ９．０│  ９．０│  ９．０│  ９．０│
│                      │        │        │        │        │
│  ＤＥＴ−Ｘ    （部）│  １．０│  １．０│  １．０│  １．０│
│                      │        │        │        │        │
└───────────┴────┴────┴────┴────┘
【００５６】
表２
┌───────────┬────┬────┬────┬────┐
│                      │実施例５│実施例６│実施例７│実施例８│
├───────────┼────┼────┼────┼────┤
│                      │        │        │        │        │
│顔  料          （部）│  ５．０│  ５．０│  ５．０│  ５．０│
│                      │        │        │        │        │
├───────────┼────┼────┼────┼────┤
│                      │        │        │        │        │
│顔料分散剤としての    │        │        │        │        │
│高分子化合物    （部）│  ８．３│  ８．３│  ８．３│  ８．３│
│〔ＢＹＫ−１６８〕    │        │        │        │        │
│                      │        │        │        │        │
├───────────┼────┼────┼────┼────┤
│                      │        │        │        │        │
│アクリルアミド誘導体  │        │        │        │        │
│                      │        │        │        │        │
│  ＤＭＡＡ      （部）│    −  │５７．２│    −  │５７．２│
│                      │        │        │        │        │
│  ＡＣＭＯ      （部）│５７．２│    −  │    −  │    −  │
│                      │        │        │        │        │
│  ＤＥＡＡ      （部）│    −  │    −  │５７．２│    −  │
│                      │        │        │        │        │
├───────────┼────┼────┼────┼────┤
│                      │        │        │        │        │
│単官能モノマー        │        │        │        │        │
│                      │        │        │        │        │
│  ＡＩＮ        （部）│    −  │    −  │    −  │    −  │
│                      │        │        │        │        │
├───────────┼────┼────┼────┼────┤
│                      │        │        │        │        │
│多官能モノマー        │        │        │        │        │
│                      │        │        │        │        │
│  ＤＰＥ−６Ａ  （部）│１９．５│    −  │１９．５│１９．５│
│                      │        │        │        │        │
│  ＰＥ−４Ａ    （部）│    −  │１９．５│    −  │    −  │
│                      │        │        │        │        │
├───────────┼────┼────┼────┼────┤
│                      │        │        │        │        │
│光重合開始剤          │        │        │        │        │
│                      │        │        │        │        │
│  ＩＲＧ．９０７（部）│  ９．０│  ９．０│  ９．０│１０．０│
│                      │        │        │        │        │
│  ＤＥＴ−Ｘ    （部）│  １．０│  １．０│  １．０│    −  │
│                      │        │        │        │        │
└───────────┴────┴────┴────┴────┘
【００５７】
表３
┌───────────┬────┬────┬────┬────┐
│                      │実施例９│実施例10│実施例11│実施例12│
├───────────┼────┼────┼────┼────┤
│                      │        │        │        │        │
│顔  料          （部）│  ５．０│  ５．０│  ５．０│  ５．０│
│                      │        │        │        │        │
├───────────┼────┼────┼────┼────┤
│                      │        │        │        │        │
│顔料分散剤としての    │        │        │        │        │
│高分子化合物    （部）│  ８．３│  ８．３│  ８．３│  ８．３│
│〔ＢＹＫ−１６８〕    │        │        │        │        │
│                      │        │        │        │        │
├───────────┼────┼────┼────┼────┤
│                      │        │        │        │        │
│アクリルアミド誘導体  │        │        │        │        │
│                      │        │        │        │        │
│  ＤＭＡＡ      （部）│５７．２│５７．２│５７．２│５７．２│
│                      │        │        │        │        │
├───────────┼────┼────┼────┼────┤
│                      │        │        │        │        │
│単官能モノマー        │        │        │        │        │
│                      │        │        │        │        │
│  ＡＩＮ        （部）│    −  │    −  │    −  │    −  │
│                      │        │        │        │        │
├───────────┼────┼────┼────┼────┤
│                      │        │        │        │        │
│多官能モノマー        │        │        │        │        │
│                      │        │        │        │        │
│  ＤＰＥ−６Ａ  （部）│１９．５│１９．５│１９．５│１９．５│
│                      │        │        │        │        │
├───────────┼────┼────┼────┼────┤
│                      │        │        │        │        │
│光重合開始剤          │        │        │        │        │
│                      │        │        │        │        │
│  ＩＲＧ．９０７（部）│    −  │  ５．０│    −  │    −  │
│                      │        │        │        │        │
│  ＤＥＴ−Ｘ    （部）│    −  │    −  │    −  │    −  │
│                      │        │        │        │        │
│  ＩＲＧ．１８４（部）│    −  │  ３．０│    −  │１０．０│
│                      │        │        │        │        │
│  ＩＲＧ．８１９（部）│  ９．０│    −  │１０．０│    −  │
│                      │        │        │        │        │
│  ＢＭＳ        （部）│  １．０│  ２．０│    −  │    −  │
│                      │        │        │        │        │
└───────────┴────┴────┴────┴────┘
【００５８】
表４
┌───────────┬────┬────┬────┐
│                      │実施例13│比較例１│比較例２│
├───────────┼────┼────┼────┤
│                      │        │        │        │
│顔  料          （部）│  ５．０│  ５．０│  ５．０│
│                      │        │        │        │
├───────────┼────┼────┼────┤
│                      │        │        │        │
│顔料分散剤としての    │        │        │        │
│高分子化合物    （部）│  ８．３│  ８．３│  ８．３│
│〔ＢＹＫ−１６８〕    │        │        │        │
│                      │        │        │        │
├───────────┼────┼────┼────┤
│                      │        │        │        │
│アクリルアミド誘導体  │        │        │        │
│                      │        │        │        │
│  ＤＭＡＡ      （部）│５７．２│    −  │２１．７│
│                      │        │        │        │
│  ＡＣＭＯ      （部）│    −  │    −  │    −  │
│                      │        │        │        │
├───────────┼────┼────┼────┤
│                      │        │        │        │
│単官能モノマー        │        │        │        │
│                      │        │        │        │
│  ＡＩＮ        （部）│    −  │５７．２│    −  │
│                      │        │        │        │
├───────────┼────┼────┼────┤
│                      │        │        │        │
│多官能モノマー        │        │        │        │
│                      │        │        │        │
│  ＤＰＥ−６Ａ  （部）│１９．５│１９．５│５５．０│
│                      │        │        │        │
│  ＰＥ−４Ａ    （部）│    −  │    −  │    −  │
│                      │        │        │        │
├───────────┼────┼────┼────┤
│                      │        │        │        │
│光重合開始剤          │        │        │        │
│                      │        │        │        │
│  ＩＲＧ．９０７（部）│  ９．０│  ９．０│  ９．０│
│                      │        │        │        │
│  ＤＥＴ−Ｘ    （部）│    −  │  １．０│  １．０│
│                      │        │        │        │
│  ＣＴＸ        （部）│  １．０│    −  │    −  │
│                      │        │        │        │
└───────────┴────┴────┴────┘
【００５９】
つぎに、上記の実施例１〜１３の紫外線硬化型インク組成物Ａ〜Ｍおよび比較例１，２の紫外線硬化型インク組成物Ｎ，Ｏについて、その粘度（ｍＰａ・ｓ／２５℃）、分散平均粒子径、表面張力、７０℃／７日の条件下での保存安定性を、下記の方法により、測定した。これらの結果を、表５に示した。
【００６０】
＜粘度＞
Ｒ１００型粘度計（東機産業社製）を用いて、２５℃、コーンの回転数２０ｒｐｍの条件下で、粘度を測定した。
【００６１】
＜分散平均粒子径＞
粒度分布測定装置Ｎ４−ＰＬＵＳ（コールター社製のレーザードップラー方式の粒度分布計）を用いて、顔料粒子の分散平均粒子径を測定した。
【００６２】
＜表面張力＞
全自動平衡式エレクトロ表面張力計ＥＳＢ−Ｖ（協和科学社製）を用いて、インク組成物の温度を２５℃にして、表面張力を測定した。
【００６３】
＜保存安定性＞
インク組成物を温度７０℃の条件下に７日間保管し、このときの粘度変化を調べ、下記の基準で評価した。
○：粘度変化が１０％未満である
×：粘度変化が１０％以上である
【００６４】
表５
┌────┬───────┬───────┬──────┬─────┐
│        │粘度〔２５℃〕│分散平均粒子径│  表面張力  │保存安定性│
│        │（ｍＰａ・ｓ）│  （ｎｍ）    │（ｍＮ／ｍ）│          │
├────┼───────┼───────┼──────┼─────┤
│        │              │              │            │          │
│実施例１│    ６．７    │  １１０．０  │  ３６．８  │    ○    │
│        │              │              │            │          │
│実施例２│    ７．７    │  １５０．０  │  ３６．７  │    ○    │
│        │              │              │            │          │
│実施例３│    ５．２    │  １５０．０  │  ３６．７  │    ○    │
│        │              │              │            │          │
│実施例４│    ４．３    │  １０５．０  │  ３６．４  │    ○    │
│        │              │              │            │          │
│実施例５│    ９．５    │  １１０．０  │  ３８．５  │    ○    │
│        │              │              │            │          │
│実施例６│    ５．０    │  １１０．０  │  ３６．２  │    ○    │
│        │              │              │            │          │
│実施例７│    ５．０    │  １１０．０  │  ３６．５  │    ○    │
│        │              │              │            │          │
│実施例８│    ７．０    │  １１０．０  │  ３６．７  │    ○    │
│        │              │              │            │          │
│実施例９│    ６．８    │  １１０．０  │  ３６．７  │    ○    │
│        │              │              │            │          │
│実施例10│    ７．１    │  １１０．０  │  ３６．８  │    ○    │
│        │              │              │            │          │
│実施例11│    ７．５    │  １１０．０  │  ３６．５  │    ○    │
│        │              │              │            │          │
│実施例12│    ７．５    │  １１０．０  │  ３６．６  │    ○    │
│        │              │              │            │          │
│実施例13│    ６．６    │  １１０．０  │  ３６．７  │    ○    │
│        │              │              │            │          │
├────┼───────┼───────┼──────┼─────┤
│        │              │              │            │          │
│比較例１│  １０．０    │  １１０．０  │  ２９．０  │    ○    │
│        │              │              │            │          │
│比較例２│  ５５．０    │  １１０．０  │  ３６．２  │    ○    │
│        │              │              │            │          │
└────┴───────┴───────┴──────┴─────┘
【００６５】
つぎに、上記の実施例１〜１３の紫外線硬化型インク組成物Ａ〜Ｍおよび比較例１，２の紫外線硬化型インク組成物Ｎ，Ｏについて、各インク組成物の連続吐出性、硬化性および基材密着性を、下記の方法により、測定した。これらの結果を、表６に示した。
【００６６】
＜連続吐出性＞
ピエゾ型インクジェットノズルを備えたインクジェット記録装置により、インク組成物を用いて記録媒体への記録を行い、下記の基準で評価した。
なお、インク供給系は、インクタンク、供給パイプ、ヘッド直前の前室インクタンク、ピエゾヘッドからなり、液滴サイズは約７ｐｌとし、６００×６００ｄｐｉ（ｄｐｉとは２．５４ｃｍあたりのドットの数をいう）の解像度で射出できるよう、駆動周波数１０ＫＨｚにて駆動した。
○：３０分連続出射で吐出不良が全く生じない
△：３０分連続出射でノズル欠が生じないが、サテライトが発生する
×：３０分連続出射でノズル欠が生じる  
【００６７】
＜硬化性＞
ポリ塩化ビニル（ＰＶＣ）またはポリエチレンテレフタレート（ＰＥＴ）のフィルムからなる記録媒体上に、インク組成物をバーコーター（＃１２）により印刷塗布して、１０μｍの印字膜を形成し、メタルハライドランプ（１２０Ｗ）を用いてトータル照射光量が１５０ｍＪ／cm2 となるように照射して、硬化させた。
このように硬化させた印字物を指で触り、指へのインク付着の有無を目視で調べ、下記の基準で評価した。
○：指に付着しない
△：指に付着しないが、印字物表面に傷がつく
×：指に付着する
【００６８】
＜基材密着性＞
ポリ塩化ビニル（ＰＶＣ）またはポリエチレンテレフタレート（ＰＥＴ）のフィルムからなる記録媒体上に、インク組成物をバーコーター（＃１２）により印刷塗布して、１０μｍの印字膜を形成し、メタルハライドランプ（１２０Ｗ）を用いてトータル照射光量が１５０ｍＪ／cm2 となるように、照射して硬化させた。
このように硬化させた印字物を、ＪＩＳ−Ｋ−５４００に準じて、１mm角の１００個の碁盤目試験を実施して、セロハンテープにより剥離状態を確認した。１００個中の接着数（剥離されないで残った碁盤目の数）を調べ、下記の基準で評価した。
○：碁盤目試験にて剥離数が１０個以下である
△：碁盤目試験にて剥離数が２０個以下である
×：碁盤目試験にて剥離数が２１個以上である
【００６９】
表６
┌────┬─────┬─────┬───────────┐
│        │連続吐出性│  硬化性  │      基材密着性      │
│        │          │          ├─────┬─────┤
│        │          │          │  ＰＶＣ  │  ＰＥＴ  │
├────┼─────┼─────┼─────┼─────┤
│        │          │          │          │          │
│実施例１│    ○    │    ○    │    ○    │    ○    │
│        │          │          │          │          │
│実施例２│    ○    │    ○    │    ○    │    ○    │
│        │          │          │          │          │
│実施例３│    ○    │    ○    │    ○    │    ○    │
│        │          │          │          │          │
│実施例４│    ○    │    ○    │    ○    │    ○    │
│        │          │          │          │          │
│実施例５│    ○    │    ○    │    ○    │    ○    │
│        │          │          │          │          │
│実施例６│    ○    │    ○    │    ○    │    ○    │
│        │          │          │          │          │
│実施例７│    ○    │    ○    │    ○    │    ○    │
│        │          │          │          │          │
│実施例８│    ○    │    △    │    △    │    △    │
│        │          │          │          │          │
│実施例９│    ○    │    △    │    ○    │    ○    │
│        │          │          │          │          │
│実施例10│    ○    │    △    │    ○    │    ○    │
│        │          │          │          │          │
│実施例11│    ○    │    △    │    △    │    △    │
│        │          │          │          │          │
│実施例12│    ○    │    △    │    △    │    △    │
│        │          │          │          │          │
│実施例13│    ○    │    ○    │    ○    │    ○    │
│        │          │          │          │          │
├────┼─────┼─────┼─────┼─────┤
│        │          │          │          │          │
│比較例１│    ○    │    ×    │    −    │    −    │
│        │          │          │          │          │
│比較例２│    ×    │    ○    │    −    │    −    │
│        │          │          │          │          │
└────┴─────┴─────┴─────┴─────┘
【００７０】
上記の結果より明らかなように、本発明の構成を採用した実施例１〜１３の紫外線硬化型インク組成物Ａ〜Ｍは、いずれも、インク組成物としての適性を備えて保存安定性にもすぐれ、連続吐出安定性、硬化性および基材密着性が良好であり、特に硬化性に関しては積算光量が１５０ｍＪ／cm2 という低エネルギーで速やかに硬化でき、インクジェット記録方式により室温で安定な印字を行えることがわかる。
これに対して、本発明の構成を採らない比較例１，２の紫外線硬化型インク組成物Ｎ，Ｏは、連続吐出安定性、硬化性および基材密着性のいずれかに劣り、インクジェット記録方式により室温で安定な印字を行えないことがわかった。
なおまた、上記とは別の実験により、本発明の紫外線硬化型インク組成物において、３官能以上の多官能モノマーの使用量を減らしたり、３官能以上の多官能モノマーに代えて２官能モノマー（例えば、共栄社化学株式会社製の「ライトアクリレートＮＰ−Ａ」、ネオペンチルグリコールジアクリレート）を使用すると、硬化性や連続吐出安定性に劣る傾向がみられた。この結果からも、本発明の紫外線硬化型インク組成物では、３官能以上の多官能モノマーを適量使用することが望ましいことも確認された。